(57)【要約】      （修正有）【課題】熱可塑性樹脂又は熱可塑性樹脂とエラストマーとの混合物を含む熱可塑性エラストマー組成物を主成分とするフィルムの両面にゴムシートを積層した部材両端部のスプライス部に起因する故障を抑制する空気入りタイヤの製造方法及び空気入りタイヤ。【解決手段】フィルム１１とその両面に積層された一対のゴムシート１２，１３とで構成された積層体１０の端部構造を、積層体の巻き始め端１０Ａにおける内側ゴムシートの端部１２Ａがフィルムの端部１１Ａよりも積層体の巻き付け方向Ｒの逆側に位置し、且つ、巻き始め端における外側ゴムシートの端部１３Ａが端部と同じ位置または端部よりも積層体の巻き付け方向Ｒ側に位置した構造にし、巻き始め端における外側ゴムシートの外表面と巻き終わり端１０Ｂにおける内側ゴムシートの内表面とが当接するように巻き始め端と巻き終わり端とを重ね合わせて接合する空気入れタイヤの製造方法。【選択図】図１
2018122497.tif 000002
【特許請求の範囲】
【請求項１】
熱可塑性樹脂または熱可塑性樹脂とエラストマーとの混合物を含む熱可塑性エラストマー組成物を主成分とするフィルムと該フィルムの両面に積層された一対のゴムシートとで構成された３層構造の積層体をタイヤ成形ドラムの外周に巻き付けて前記積層体の巻き始め端と巻き終わり端とを接合するスプライス工程を含む空気入りタイヤの製造方法において、
前記一対のゴムシートのうち前記タイヤ成形ドラム上で前記フィルムよりも前記タイヤ成形ドラム側の層を内側ゴムシートとし、前記フィルムよりも前記タイヤ成形ドラムの逆側に配置された層を外側ゴムシートとしたとき、
前記巻き始め端における前記内側ゴムシートの端部が前記フィルムの端部よりも前記積層体の巻き付け方向の逆側に位置し、前記巻き始め端における前記外側ゴムシートの端部が前記フィルムの端部と同じ位置または前記フィルムの端部よりも前記積層体の巻き付け方向側に位置し、
前記巻き始め端における前記外側ゴムシートの外表面と前記巻き終わり端における前記内側ゴムシートの内表面とが当接するように前記積層体の前記巻き始め端と前記巻き終わり端とを重ね合わせて接合することを特徴とする空気入りタイヤの製造方法。
【請求項２】
前記巻き始め端の端面が傾斜面を成すことで、前記巻き始め端における前記内側ゴムシートの端部が前記フィルムの端部よりも前記積層体の巻き付け方向の逆側に位置し、前記巻き始め端における前記外側ゴムシートの端部が前記フィルムの端部よりも前記積層体の巻き付け方向側に位置することを特徴とする請求項１に記載の空気入りタイヤの製造方法。
【請求項３】
前記積層体の端部を前記タイヤ成形ドラムに巻き付ける前に１００℃以上の温度の刃物で切断することで、前記巻き始め端の前記傾斜面を構成したことを特徴とする請求項２に記載の空気入りタイヤの製造方法。
【請求項４】
前記巻き始め端における前記内側ゴムシートの端部と前記巻き始め端における前記外側ゴムシートの端部とを結んだ直線が前記タイヤ成形ドラムの外表面に垂直な方向に対して成す角度が２０°〜７０°であることを特徴とする請求項１〜３のいずれかに記載の空気入りタイヤの製造方法。
【請求項５】
前記巻き終わり端における前記外側ゴムシートの端部が前記フィルムの端部よりも前記積層体の巻き付け方向側に位置し、前記巻き終わり端における前記内側ゴムシートの端部が前記フィルムの端部と同じ位置または前記フィルムの端部よりも前記積層体の巻き付け方向の逆側に位置することを特徴とする請求項１〜４のいずれかに記載の空気入りタイヤの製造方法。
【請求項６】
前記巻き終わり端の端面が傾斜面を成すことで、前記巻き終わり端における前記外側ゴムシートの端部が前記フィルムの端部よりも前記積層体の巻き付け方向側に位置し、前記巻き終わり端における前記内側ゴムシートの端部が前記フィルムの端部よりも前記積層体の巻き付け方向の逆側に位置することを特徴とする請求項５に記載の空気入りタイヤの製造方法。
【請求項７】
前記積層体の端部を前記タイヤ成形ドラムに巻き付ける前に１００℃以上の温度の刃物で切断することで、前記巻き終わり端の前記傾斜面を構成したことを特徴とする請求項６に記載の空気入りタイヤの製造方法。
【請求項８】
前記巻き終わり端における前記内側ゴムシートの端部と前記巻き終わり端における前記外側ゴムシートの端部とを結んだ直線が前記タイヤ成形ドラムの外表面に垂直な方向に対して成す角度が２０°〜７０°であることを特徴とする請求項５〜７のいずれかに記載の空気入りタイヤの製造方法。
【請求項９】
前記巻き始め端における前記外側ゴムシートの外表面と前記巻き終わり端における前記内側ゴムシートの内表面とが当接する部分の長さが５ｍｍ〜２０ｍｍであることを特徴とする請求項１〜８のいずれかに記載の空気入りタイヤの製造方法。
【請求項１０】
前記フィルムがナイロンを含むことを特徴とする請求項１〜９のいずれかに記載の空気入りタイヤの製造方法。
【請求項１１】
前記フィルムの厚さが０．０３ｍｍ〜０．１５ｍｍであることを特徴とする請求項１〜１０のいずれかに記載の空気入りタイヤの製造方法。
【請求項１２】
前記一対のゴムシートのそれぞれの厚さが０．２ｍｍ〜１．０ｍｍであることを特徴とする請求項１〜１１のいずれかに記載の空気入りタイヤの製造方法。
【請求項１３】
前記スプライス工程から加硫工程までの間に重ね合わされた前記巻き始め端と前記巻き終わり端とを圧着させる工程を含むことを特徴とする請求項１〜１２のいずれかに記載の空気入りタイヤの製造方法。
【請求項１４】
前記積層体が未加硫のインナーライナー層であることを特徴とする請求項１〜１３のいずれかに記載の空気入りタイヤの製造方法。
【請求項１５】
タイヤ周方向に延在して環状をなすトレッド部と、該トレッド部の両側に配置された一対のサイドウォール部と、これらサイドウォール部のタイヤ径方向内側に配置された一対のビード部とを備え、該一対のビード部間に装架されたカーカス層と、前記カーカス層に沿ってタイヤ内面に配置されたインナーライナー層とを有する空気入りタイヤにおいて、
前記インナーライナー層が熱可塑性樹脂または熱可塑性樹脂とエラストマーとの混合物を含む熱可塑性エラストマー組成物を主成分とするフィルムと、該フィルムのタイヤ内周側に積層された内側ゴムシートと、該フィルムのタイヤ外周側に積層された外側ゴムシートとからなる３層構造の積層体の両端部が重ね合わされて接合された構造を有し、
前記積層体の接合部においてタイヤ内周側に位置する前記積層体の端部中の前記フィルムの先端が前記積層体の接合部においてタイヤ外周側に位置する前記積層体の端部の内側ゴムシートの内表面に当接し、且つ、
前記積層体の接合部においてタイヤ内周側に位置する前記積層体の端部中の前記フィルムが前記積層体の接合部においてタイヤ内周側に位置する前記積層体の端部中の前記内側ゴムシートに覆われていることを特徴とする空気入りタイヤ。
【発明の詳細な説明】
【技術分野】
【０００１】
本発明は、熱可塑性樹脂または熱可塑性樹脂とエラストマーとの混合物を含む熱可塑性エラストマー組成物を主成分とするフィルムの両面にゴムシートを積層して構成されたタイヤ構成部材をタイヤ成形ドラムの外周に巻き付けてその両端部どうしを接合するスプライス工程を含む空気入りタイヤの製造方法およびそれにより製造された空気入りタイヤに関し、タイヤ構成部材の両端部が接合されたスプライス部に起因するタイヤ故障を抑制するようにした空気入りタイヤの製造方法および空気入りタイヤに関する。
【背景技術】
【０００２】
近年、熱可塑性樹脂または熱可塑性樹脂とエラストマーとの混合物を含む熱可塑性エラストマー組成物を主成分とするフィルムをインナーライナー層としてタイヤ最内面に配置することが提案されている。このようなフィルムをインナーライナー層として用いる方法として、例えば、前述のフィルムの両面に接着用のゴムシートを積層して構成された積層体をタイヤ成形ドラムの外周に巻き付けてその両端部どうしを接合することが提案されている。但し、この方法では、積層体の端部構造によっては、フィルムとゴムシートとの層間で剥離が生じたり、タイヤ成形ドラムの表面に塗布された離型剤を巻き込み易いという問題があった。
【０００３】
このような問題に対して、例えば、特許文献１では、剥離等の基点となる積層体の巻き付け始端部にスプライスシートを貼り付けてスプライス部を補強することが提案され、特許文献２では、積層体の状態でフィルムの先端がゴムシートによって覆われるように積層体自体を加工することが提案されている。しかしながら、このような方法であっても、必ずしも充分にスプライス部に起因するタイヤ故障を防止することができるとは言えず、また、積層体をタイヤ成形ドラムの外周に巻き付けてその両端部どうしを接合するスプライス工程における工程数が増えたり、積層体自体の製造が難しくなるなどの問題もあり、更なる対策が求められていた。
【先行技術文献】
【特許文献】
【０００４】
【特許文献１】特開２０１２‐０５６４５４号公報
【特許文献２】特開２０１６‐１３００８３号公報
【発明の概要】
【発明が解決しようとする課題】
【０００５】
本発明の目的は、熱可塑性樹脂または熱可塑性樹脂とエラストマーとの混合物を含む熱可塑性エラストマー組成物を主成分とするフィルムの両面にゴムシートを積層して構成されたタイヤ構成部材の両端部が接合されたスプライス部に起因するタイヤ故障を抑制するようにした空気入りタイヤの製造方法および空気入りタイヤを提供することにある。
【課題を解決するための手段】
【０００６】
上記目的を達成するための空気入りタイヤの製造方法は、熱可塑性樹脂または熱可塑性樹脂とエラストマーとの混合物を含む熱可塑性エラストマー組成物を主成分とするフィルムと該フィルムの両面に積層された一対のゴムシートとで構成された３層構造の積層体をタイヤ成形ドラムの外周に巻き付けて前記積層体の巻き始め端と巻き終わり端とを接合するスプライス工程を含む空気入りタイヤの製造方法において、前記一対のゴムシートのうち前記タイヤ成形ドラム上で前記フィルムよりも前記タイヤ成形ドラム側の層を内側ゴムシートとし、前記フィルムよりも前記タイヤ成形ドラムの逆側に配置された層を外側ゴムシートとしたとき、前記巻き始め端における前記内側ゴムシートの端部が前記フィルムの端部よりも前記積層体の巻き付け方向の逆側に位置し、前記巻き始め端における前記外側ゴムシートの端部が前記フィルムの端部と同じ位置または前記フィルムの端部よりも前記積層体の巻き付け方向側に位置し、前記巻き始め端における前記外側ゴムシートの外表面と前記巻き終わり端における前記内側ゴムシートの内表面とが当接するように前記積層体の前記巻き始め端と前記巻き終わり端とを重ね合わせて接合することを特徴とする。
【０００７】
上記目的を達成するための空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備え、該一対のビード部間に装架されたカーカス層と、前記カーカス層に沿ってタイヤ内面に配置されたインナーライナー層とを有する空気入りタイヤにおいて、前記インナーライナー層が熱可塑性樹脂または熱可塑性樹脂とエラストマーとの混合物を含む熱可塑性エラストマー組成物を主成分とするフィルムと、該フィルムのタイヤ内周側に積層された内側ゴムシートと、該フィルムのタイヤ外周側に積層された外側ゴムシートとからなる３層構造の積層体の両端部が重ね合わされて接合された構造を有し、前記積層体の接合部においてタイヤ内周側に位置する前記積層体の端部中の前記フィルムの先端が前記積層体の接合部においてタイヤ外周側に位置する前記積層体の端部の内側ゴムシートの内表面に当接し、且つ、前記積層体の接合部においてタイヤ内周側に位置する前記積層体の端部中の前記フィルムが前記積層体の接合部においてタイヤ内周側に位置する前記積層体の端部中の前記内側ゴムシートに覆われていることを特徴とする。
【発明の効果】
【０００８】
本発明の製造方法では、上述のように、巻き始め端における内側ゴムシートとフィルムと外側ゴムシートの各端部の位置関係が上記のように設定された積層体を用いて、積層体の巻き始め端における外側ゴムシートの外表面と積層体の巻き終わり端における内側ゴムシートの内表面とが当接するように、積層体の巻き始め端と巻き終わり端とが重なり合うように接合しているので、加硫後には、フィルムの端部よりも突き出た内側ゴムシートの端部によって剥離等の基点となるフィルムの端部が覆われることになり、スプライス部に起因するタイヤ故障を抑制することができる。また、この方法で製造された空気入りタイヤでは、上述のように、積層体の接合部においてタイヤ内周側に位置する積層体の端部（即ち、スプライス工程における巻き始め端）中のフィルムの先端が積層体の接合部においてタイヤ外周側に位置する積層体の端部（即ち、スプライス工程における巻き終わり端）の内側ゴムシートの内表面に当接し、且つ、積層体の接合部においてタイヤ内周側に位置する積層体の端部（即ち、スプライス工程における巻き始め端）中のフィルムが前記積層体の接合部においてタイヤ内周側に位置する積層体の端部（即ち、スプライス工程における巻き始め端）中の内側ゴムシートに覆われることになり、剥離等の基点となるフィルムの端部がゴムに覆われて露出しないため、スプライス部に起因するタイヤ故障を抑制することができる。
【０００９】
本発明においては、巻き始め端の端面が傾斜面を成すことで、巻き始め端における内側ゴムシートの端部がフィルムの端部よりも積層体の巻き付け方向の逆側に位置し、巻き始め端における外側ゴムシートの端部がフィルムの端部よりも積層体の巻き付け方向側に位置することが好ましい。これにより、積層体の巻き始め端を斜めに切断する等の方法でフィルムおよびゴムシートの各端部を上述の位置関係にすることが可能になり、スプライス部に起因するタイヤ故障を抑制する効果を簡便に発揮することができる。
【００１０】
このように巻き始め端の端面を傾斜面とする場合、積層体の端部をタイヤ成形ドラムに巻き付ける前に１００℃以上の温度の刃物で切断することで、巻き始め端の傾斜面を構成することが好ましい。これにより、傾斜面（切断面）をきれいに形成することができ、加硫後に内側ゴムシートの端部によってフィルムの端部を確実に覆うことができ、スプライス部に起因するタイヤ故障を抑制するには有利になる。
【００１１】
本発明においては、巻き始め端における内側ゴムシートの端部と巻き始め端における外側ゴムシートの端部とを結んだ直線がタイヤ成形ドラムの外表面に垂直な方向に対して成す角度が２０°〜７０°であるが好ましい。このように角度を設定することで、加硫後に内側ゴムシートの端部がフィルムの端部を覆い易くなり、スプライス部に起因するタイヤ故障を抑制するには有利になる。
【００１２】
本発明においては、巻き終わり端における外側ゴムシートの端部が前記フィルムの端部よりも積層体の巻き付け方向側に位置し、巻き終わり端における内側ゴムシートの端部がフィルムの端部と同じ位置またはフィルムの端部よりも積層体の巻き付け方向の逆側に位置することが好ましい。このように、巻き終わり端も巻き始め端と同様の端部構造にすることで、加硫後には、巻き終わり端においてフィルムの端部よりも突き出た外側ゴムシートの端部によってフィルムの端部が覆われて、巻き始め端および巻き終わり端の両方においてフィルムの端部が露出しなくなるので、スプライス部に起因するタイヤ故障を抑制するには有利になる。
【００１３】
このように巻き終わり端も巻き始め端と同様の端部構造にする場合、巻き終わり端の端面が傾斜面を成すことで、巻き終わり端における外側ゴムシートの端部がフィルムの端部よりも積層体の巻き付け方向側に位置し、巻き終わり端における内側ゴムシートの端部がフィルムの端部よりも積層体の巻き付け方向の逆側に位置することが好ましい。これにより、巻き始め端の場合と同様に、積層体の巻き終わり端においてもフィルムおよびゴムシートの各端部を上述の位置関係にすることが容易になり、スプライス部に起因するタイヤ故障を抑制する効果を簡便に発揮することが可能になる。
【００１４】
このように巻き終わり端の端面を傾斜面とする場合、積層体の端部をタイヤ成形ドラムに巻き付ける前に１００℃以上の温度の刃物で切断することで、巻き終わり端の傾斜面を構成することが好ましい。これにより、巻き始め端の場合と同様に、傾斜面（切断面）をきれいに形成することができ、加硫後に外側ゴムシートの端部によってフィルムの端部を確実に覆うことができ、スプライス部に起因するタイヤ故障を抑制するには有利になる。
【００１５】
このように巻き終わり端も巻き始め端と同様の端部構造にする場合、巻き終わり端における内側ゴムシートの端部と巻き終わり端における外側ゴムシートの端部とを結んだ直線がタイヤ成形ドラムの外表面に垂直な方向に対して成す角度が２０°〜７０°であることが好ましい。このように角度を設定することで、巻き始め端の場合と同様に、加硫後に外側ゴムシートの端部がフィルムの端部を覆い易くなり、スプライス部に起因するタイヤ故障を抑制するには有利になる。
【００１６】
本発明においては、巻き始め端における外側ゴムシートの外表面と巻き終わり端における内側ゴムシートの内表面とが当接する部分の長さが５ｍｍ〜２０ｍｍであることが好ましい。このように巻き始め端と巻き終わり端とが重なり合う部分の長さを適度な範囲に設定することで、タイヤ重量の増加やユニフォミティの悪化を避けながら、巻き始め端と巻き終わり端とが剥離することを防止することができ、スプライス部に起因するタイヤ故障を抑制するには有利になる。
【００１７】
本発明においては、フィルムがナイロンを含むことが好ましい。これによりフィルムの柔軟性を高めて成形時のフィルムの剥がれを抑制することができ、スプライス部に起因するタイヤ故障を抑制するには有利になる。
【００１８】
本発明においては、フィルムの厚さが０．０３ｍｍ〜０．１５ｍｍであることが好ましい。このようにフィルムの厚さを適度な範囲に設定することで、成形時のフィルムの剥がれを抑制することができ、スプライス部に起因するタイヤ故障を抑制するには有利になる。
【００１９】
本発明においては、一対のゴムシートのそれぞれの厚さが０．２ｍｍ〜１．０ｍｍであることが好ましい。このようにゴムシートの厚さを適度な範囲に設定することで、スプライス部において巻き始め端と巻き終わり端とが重なり合うことで形成される段差が過大になることを避けることができ、この段差に空気が入り込むことや、この段差に起因するユニフォミティの悪化を回避することができる。
【００２０】
本発明においては、スプライス工程から加硫工程までの間に重ね合わされた巻き始め端と巻き終わり端とを圧着させる工程を含むことが好ましい。これにより、スプライス部における剥離をより確実に防止することができ、スプライス部に起因するタイヤ故障を抑制するには有利になる。
【００２１】
本発明においては、積層体が未加硫のインナーライナー層であることが好ましい。即ち、本発明の空気入りタイヤの製造方法は、軽量化等の目的で、熱可塑性樹脂または熱可塑性樹脂とエラストマーとの混合物を含む熱可塑性エラストマー組成物を主成分とするフィルムをインナーライナー層として用いた空気入りタイヤの製造に好適に用いることができる。
【図面の簡単な説明】
【００２２】
【図１】本発明の製造方法が適用された積層体（インナーライナー層）のスプライス部の一例を模式的に示す説明図である。
【図２】図１のスプライス部の加硫後の状態を模式的に示す説明図である。
【図３】本発明の製造方法が適用された積層体（インナーライナー層）のスプライス部の別の例を模式的に示す説明図である。
【図４】本発明の製造方法が適用された積層体（インナーライナー層）のスプライス部の別の例を模式的に示す説明図である。
【図５】本発明の製造方法で製造することができる空気入りタイヤの一例を示す一部破砕斜視図である。
【発明を実施するための形態】
【００２３】
以下、本発明の構成について添付の図面を参照しながら詳細に説明する。
【００２４】
図１に示すように、本発明の空気入りタイヤの製造方法は、タイヤ構成部材（図示の例では後述の積層構造を有した未加硫のインナーライナー層２０）をタイヤ成形ドラムＤの外周に巻付けて、その巻き始め端１０Ａと巻き終わり端１０Ｂとを接合して円筒状に成形するスプライス工程を含む。本発明の製造方法では、このスプライス工程以外の工程については特に限定されず一般的な方法を採用することができる。例えば、図示のようにタイヤ成形ドラムＤの外周に巻付けられたタイヤ構成部材（インナーライナー層２０）の外周側に、更にカーカス層を含む他のタイヤ構成部材（不図示）を順次貼り合せて円筒状の１次成形体を成形し、この１次成形体を膨径させてベルト層やベルトカバー層を含むトレッドリングの内側に圧着することにより、トロイダル形状を有するグリーンタイヤを成形し、しかる後、グリーンタイヤを金型内に投入して加硫を行うことができる。
【００２５】
本発明の製造方法が適用されるタイヤ構成部材は、熱可塑性樹脂または熱可塑性樹脂とエラストマーとの混合物を含む熱可塑性エラストマー組成物を主成分とするフィルム１１と、このフィルムの両面に積層された一対のゴムシート１２，１３とで構成された３層構造の積層体１０である。以下の説明では、一対のゴムシート１２，１３のうち、タイヤ成形ドラムＤ上でフィルム１１よりもタイヤ成形ドラムＤ側に配置された層を内側ゴムシート１２とし、フィルム１１よりもタイヤ成形ドラムＤの逆側に配置された層を外側ゴムシート１３とする。この構造を有する積層体１０であれば、図示のインナーライナー層２０以外にも本発明は適用できるが、インナーライナー層２０として熱可塑性樹脂または熱可塑性樹脂とエラストマーとの混合物を含む熱可塑性エラストマー組成物を主成分とするフィルム１１が用いられることがあるため、本発明の製造方法は特にインナーライナー層２０に好適に適用することができる。
【００２６】
本発明の製造方法において、積層体１０は、成形ドラムＤ上に、図の矢印方向（巻き付け方向Ｒ）に巻き付けられて、上述のように巻き始め端１０Ａと巻き終わり端１０Ｂとが接合される。以下、巻き始め端１０Ａと巻き終わり端１０Ｂとが接合された部位をスプライス部Ｓと言う。このとき、図１の例では、巻き始め端１０Ａの端面が傾斜面を成しており、巻き始め端１０Ａにおける内側ゴムシート１２の端部１２Ａがフィルム１１の端部１１Ａよりも積層体１０の巻き付け方向Ｒの逆側に位置し、巻き始め端１０Ａにおける外側ゴムシート１３の端部１３Ａがフィルム１１の端部１１Ａよりも積層体１０の巻き付け方向Ｒ側に位置している。また、積層体１０の巻き始め端１０Ａにおける外側ゴムシート１３の外表面と巻き終わり端１０Ｂにおける内側ゴムシート１２の内表面とが当接するように積層体１０の巻き始め端１０Ａと巻き終わり端１０Ｂとが重ね合わされて接合されている。
【００２７】
このように巻き始め端１０Ａにおける内側ゴムシート１２とフィルム１１と外側ゴムシート１３の各端部の位置関係が上記のように設定された積層体１０を用いて、積層体１０の巻き始め端１０Ａにおける外側ゴムシート１３の外表面と積層体１０の巻き終わり端１０Ｂにおける内側ゴムシート１２の内表面とが当接するように積層体１０の巻き始め端１０Ａと巻き終わり端１０Ｂとが重なり合うように接合しているので、加硫後には、図２に示すように、フィルム１１の端部１１Ａよりも突き出た内側ゴムシート１２の端部１２Ａに相当する部分によって剥離等の基点となるフィルム１１の端部１１Ａが覆われることになり、スプライス部Ｓに起因するタイヤ故障を抑制することができる。尚、図２では、積層体１０としてインナーライナー層２０を想定しているため、積層体１０（インナーライナー層２０）の外周側にはカーカス層４が存在している。
【００２８】
積層体１０の巻き始め端１０Ａにおける内側ゴムシート１２とフィルム１１と外側ゴムシート１３の各端部が上述の位置関係を満たしていれば、巻き始め端１０Ａの端面は図１のように傾斜面を成している必要はなく、例えば、図３，４に示すように巻き始め端１０Ａが、各層（内側ゴムシート１２、フィルム１１、外側ゴムシート１３）の端部がずれるように積層された階段状の構造を有していてもよい。尚、図３の例では、巻き始め端１０Ａにおける内側ゴムシート１２の端部１２Ａがフィルム１１の端部１１Ａよりも積層体１０の巻き付け方向Ｒの逆側に位置し、巻き始め端１０Ａにおける外側ゴムシート１３の端部１３Ａがフィルム１１の端部１１Ａと同じ位置に存在し、図４の例では、巻き始め端１０Ａにおける内側ゴムシート１２の端部１２Ａがフィルム１１の端部１１Ａよりも積層体１０の巻き付け方向Ｒの逆側に位置し、巻き始め端１０Ａにおける外側ゴムシート１３の端部１３Ａがフィルム１１の端部１１Ａよりも積層体１０の巻き付け方向Ｒ側に位置している。この図３，４のような態様であっても、加硫後には、図２に示すように、フィルム１１の端部１１Ａよりも突き出た内側ゴムシート１２の端部１２Ａに相当する部分によって剥離等の基点となるフィルム１１の端部１１Ａが覆われることになり、スプライス部Ｓに起因するタイヤ故障を抑制することができる。
【００２９】
いずれにしても、積層体１０の巻き始め端１０Ａにおける内側ゴムシート１２の端部１２Ａがフィルム１１の端部１１Ａよりも積層体１０の巻き付け方向Ｒの逆側に位置し、積層体１０の巻き始め端１０Ａにおける外側ゴムシート１３の端部１３Ａがフィルム１１の端部１１Ａと同じ位置またはフィルム１１の端部１１Ａよりも積層体１０の巻き付け方向Ｒ側に位置していれば、加硫後には、フィルム１１の端部１１Ａが覆われることになる。上述の構造の中では、積層体１０の製造し易さを鑑みると、図１のように積層体１０の巻き始め端１０Ａの端面が傾斜面である仕様にすることが好ましい。即ち、積層体１０の巻き始め端１０Ａを斜めに切断する等の簡便な方法でフィルム１１およびゴムシート１２，１３の各端部を上述の位置関係にすることができる。特に、積層体１０の端部をタイヤ成形ドラムＤに巻き付ける前に１００℃以上の温度の刃物で切断することで、巻き始め端１０Ａの傾斜面を形成することが好ましい。これにより、傾斜面（切断面）をきれいに形成することができ、加硫後に内側ゴムシート１２の端部１２Ａによってフィルム１１の端部１１Ａを確実に覆うことができ、スプライス部Ｓに起因するタイヤ故障を抑制するには有利になる。
【００３０】
図１のように積層体１０の巻き始め端１０Ａの端面を傾斜面にする場合、巻き始め端１０Ａにおける内側ゴムシート１２の端部１２Ａと巻き始め端１０Ａにおける外側ゴムシート１３の端部１３Ａとを結んだ直線ＬAがタイヤ成形ドラムＤの外表面に垂直な方向に対して成す角度θAが好ましくは２０°〜７０°、より好ましくは３０°〜６０°であるとよい。このように角度θAを設定することで、加硫後に内側ゴムシート１２の端部１２Ａがフィルム１１の端部１１Ａを覆い易くなり、スプライス部Ｓに起因するタイヤ故障を抑制するには有利になる。このとき、角度θAが３０°よりも小さいと、傾斜面が巻き終わり端１０Ｂに着き難くなり加硫後に内側ゴムシート１２の端部１２Ａがフィルム１１の端部１１Ａを充分に覆うことが難しくなる。角度θAが７０°よりも大きいと、各層が薄くなり剛性が小さい箇所が増えるため、成形時に皺を生じ易くなる。尚、図３，４のように、積層体１０の巻き始め端１０Ａの端面が階段状である場合も、巻き始め端１０Ａにおける内側ゴムシート１２の端部１２Ａ（タイヤ成形ドラムＤ側のエッジ）と巻き始め端１０Ａにおける外側ゴムシート１３の端部１３Ａ（巻き終わり端１０Ｂ側のエッジ）とを結んだ直線ＬAがタイヤ成形ドラムＤの外表面に垂直な方向に対して成す角度θAが上述の範囲であることが好ましい。
【００３１】
図１〜４の例では、積層体１０の巻き終わり端１０Ｂについても、巻き始め端１０Ａと同様の構造に構成されている。具体的には、図１では、巻き終わり端１０Ｂの端面が傾斜面を成しており、巻き始め端１０Ｂにおける外側ゴムシート１３の端部１３Ｂがフィルム１１の端部１１Ｂよりも積層体１０の巻き付け方向Ｒ側に位置し、巻き終わり端１０Ｂにおける内側ゴムシート１２の端部１２Ｂがフィルム１１の端部１１Ｂよりも積層体１０の巻き付け方向Ｒの逆側に位置している。図３では、巻き終わり端１０Ｂの端面が各層（内側ゴムシート１２、フィルム１１、外側ゴムシート１３）の端部がずれるように積層された階段状の構造を有し、巻き終わり端１０Ｂにおける外側ゴムシート１３の端部１３Ｂがフィルム１１の端部１１Ｂよりも積層体１０の巻き付け方向Ｒ側に位置し、巻き終わり端１０Ｂにおける内側ゴムシート１２の端部１２Ｂがフィルム１１の端部１１Ｂと同じ位置に存在している。図４では、巻き終わり端１０Ｂの端面が各層（内側ゴムシート１２、フィルム１１、外側ゴムシート１３）の端部がずれるように積層された階段状の構造を有し、巻き終わり端１０Ｂにおける外側ゴムシート１３の端部１３Ｂがフィルム１１の端部１１Ｂよりも積層体１０の巻き付け方向Ｒ側に位置し、巻き終わり端１０Ｂにおける内側ゴムシート１２の端部１２Ｂがフィルム１１の端部１１Ｂよりも積層体１０の巻き付け方向Ｒの逆側に位置している。
【００３２】
このように巻き終わり端１０Ｂにおいても、外側ゴムシート１３の端部１３Ｂをフィルム１１の端部１１Ｂよりも積層体１０の巻き付け方向Ｒ側に位置し、巻き終わり端１０Ｂにおける内側ゴムシート１２の端部１２Ｂがフィルム１１の端部１１Ｂと同じ位置またはフィルム１１の端部１１Ｂよりも積層体１０の巻き付け方向Ｒの逆側に位置することで、加硫後には、図２に示すように、巻き終わり端１０Ｂにおいてもフィルム１１の端部１１Ｂよりも突き出た外側ゴムシート１３の端部１３Ｂによってフィルム１１の端部１１Ｂが覆われることになる。つまり、巻き始め端１０Ａおよび巻き終わり端１０Ｂの両方が上述の構造を有することで、巻き始め端１０Ａおよび巻き終わり端の両方においてフィルム１１の端部１１Ａ，１１Ｂが露出しなくなるので、スプライス部Ｓに起因するタイヤ故障を抑制するには有利になる。
【００３３】
巻き終わり端１０Ｂでも上述の端部構造を採用する場合についても、巻き始め端１０Ａと同様に製造性の観点から、図１のような端面を傾斜面にした仕様が好ましい。即ち、この構造であれば、巻き始め端１０Ａと同様に、積層体１０の端部をタイヤ成形ドラムＤに巻き付ける前に１００℃以上の温度の刃物で切断することで、巻き始め端１０Ａの傾斜面を形成することが可能になり、傾斜面（切断面）をきれいに形成することができる。
【００３４】
また、巻き終わり端１０Ｂにおいても上述の端部構造を採用する場合、巻き終わり端１０Ｂにおける内側ゴムシート１２の端部１２Ｂと巻き終わり端１０Ｂにおける外側ゴムシート１３の端部１３Ｂとを結んだ直線ＬBがタイヤ成形ドラムＤの外表面に垂直な方向に対して成す角度θBを好ましくは２０°〜７０°、より好ましくは３０°〜６０°にするとよい。このように角度θBを設定することで、加硫後に外側ゴムシート１３の端部１３Ｂがフィルム１１の端部１１Ｂを覆い易くなり、スプライス部Ｓに起因するタイヤ故障を抑制するには有利になる。このとき、角度θBが３０°よりも小さいと、傾斜面が巻き終わり端１０Ａに着き難くなり加硫後に外側ゴムシート１２の端部１２Ｂがフィルム１１の端部１１Ｂを充分に覆うことが難しくなる。角度θBが７０°よりも大きいと、各層の先端が薄くなり剛性が小さい箇所が増えるため、成形時に皺を生じ易くなる。尚、図３，４のように、積層体１０の巻き終わり端１０Ｂの端面が階段状である場合も、巻き終わり端１０Ｂにおける内側ゴムシート１２の端部１２Ｂ（巻き始め端１０Ａ側のエッジ）と巻き終わり端１０Ｂにおける外側ゴムシート１３の端部１３Ｂ（フィルム１１に接しない側ののエッジ）とを結んだ直線ＬBがタイヤ成形ドラムＤの外表面に垂直な方向に対して成す角度θBが上述の範囲であることが好ましい。
【００３５】
尚、図１に示すように、積層体１０の巻き始め端１０Ａが上述の傾斜面である場合に、巻き終わり端１０Ｂも上述の傾斜面であれば、積層体を切断して巻き始め端１０Ａまたは巻き終わり端１０Ｂの一方を形成した際に、対となる切断面は、巻き始め端１０Ａまたは巻き終わり端１０Ｂの他方の形状になるため、上述の端部構造を備えた積層体１０の製造が容易になる。また、図４に示すように、積層体１０の巻き始め端１０Ａが上述の階段状である場合に、巻き終わり端１０Ｂも上述の階段状であれば、各層が同じ長さを有すると巻き始め端１０Ａまたは巻き終わり端１０Ｂの一方で上述のように各層がずれるように各層を積層して積層体を形成すると、それに追従して巻き始め端１０Ａまたは巻き終わり端１０Ｂの他方でも上述のように各層がずれて積層されるので、上述の端部構造を備えた積層体１０の製造が容易になる。
【００３６】
巻き始め端１０Ａと巻き終わり端１０Ｂとは、上記のように重ね合わされて、積層体１０の巻き始め端１０Ａにおける外側ゴムシート１３の外表面と巻き終わり端１０Ｂにおける内側ゴムシート１２の内表面とが当接するようになっているが、このとき巻き始め端１０Ａにおける外側ゴムシート１３の外表面と巻き終わり端１０Ｂにおける内側ゴムシート１２の内表面とが当接する部分の長さＬが５ｍｍ〜２０ｍｍであることが好ましい。このように巻き始め端１０Ａと巻き終わり端１０Ｂとが重なり合う部分の長さＬを適度な範囲に設定することで、タイヤ重量の増加やユニフォミティの悪化を避けながら、巻き始め端１０Ａと巻き終わり端１０Ｂとの剥離を効果的に防止することができ、スプライス部Ｓに起因するタイヤ故障を抑制するには有利になる。この長さＬが５ｍｍよりも小さいと巻き始め端１０Ａと巻き終わり端１０Ｂとの接着性が弱まり、剥離を生じ易くなる虞がある。この長さＬが２０ｍｍよりも大きいと、積層体１０の使用量が増えるため、タイヤ重量の増加やユニフォミティの低下を招く恐れがある。
【００３７】
積層体１０の厚さは、本発明が適用される空気入りタイヤの構造や、本発明を適用するタイヤ構成部材の種類に応じて適宜設定することができるが、特に、積層体１０がインナーライナー層２０である場合には、フィルム１１の厚さを０．０３ｍｍ〜０．１５ｍｍにすることが好ましい。このようにフィルム１１の厚さを適度な範囲に設定することで、成形時のフィルム１１の剥がれを効果的に抑制することができ、スプライス部Ｓに起因するタイヤ故障を抑制するには有利になる。フィルム１１の厚さが０．０３ｍｍよりも小さいと、フィルム１１自体の剛性が低下して皺を生じ易くなる。フィルム１１の厚さが０．１５ｍｍよりも大きいと、フィルム１１が厚くなり、成形時に剥がれを生じ易くなる。
【００３８】
また、一対のゴムシート１２，１３のそれぞれの厚さが０．２ｍｍ〜１．０ｍｍであることが好ましい。このようにゴムシート１２，１３の厚さを適度な範囲に設定することで、スプライス部Ｓにおいて巻き始め端１０Ａと巻き終わり端１０Ｂとが重なり合うことで形成される段差が過大になることを避けることができ、この段差に空気が入り込むことや、この段差に起因するユニフォミティの悪化を回避することができる。各ゴムシート１２，１３の厚さが０．２ｍｍよりも小さいと、ゴムシート１２，１３自体の剛性が低下して皺を生じ易くなる。また、ゴムシート１２，１３が薄過ぎることで、積層体１０全体としても厚さが過小になり、上述の端部構造を形成し難くなる。ゴムシート１２，１３の厚さが１．０ｍｍよりも大きいと、スプライス部Ｓにおいて巻き始め端１０Ａと巻き終わり端１０Ｂとが重なり合うことで形成される段差が過大になり、この段差に空気が入り込む故障が生じ易くなることや、この段差に起因するユニフォミティの低下が懸念される。
【００３９】
上述のように、本発明では、スプライス工程以外の工程の詳細は特に限定されず、空気入りタイヤの製造において一般的な方法を採用できるが、加硫工程までの間に重ね合わされた巻き始め端１０Ａと巻き終わり端１０Ｂとを圧着させる工程を含むことが好ましい。これにより、スプライス部Ｓにおける剥離をより確実に防止することができ、スプライス部Ｓに起因するタイヤ故障を抑制するには有利になる。
【００４０】
フィルム１１は、上述のように熱可塑性樹脂を主成分とするフィルム１１か、或いは熱可塑性樹脂とエラストマーの混合物を含む熱可塑性エラストマー組成物を主成分とするフィルム１１である。フィルム１１に用いることのできる熱可塑性樹脂としては、例えば、ポリアミド系樹脂〔例えば、ナイロン６（Ｎ６）、ナイロン６６（Ｎ６６）、ナイロン４６（Ｎ４６）、ナイロン１１（Ｎ１１）、ナイロン１２（Ｎ１２）、ナイロン６１０（Ｎ６１０）、ナイロン６１２（Ｎ６１２）、ナイロン６／６６共重合体（Ｎ６／６６）、ナイロン６／６６／６１０共重合体（Ｎ６／６６／６１０）、ナイロンＭＸＤ６（ＭＸＤ６）、ナイロン６Ｔ、ナイロン９Ｔ、ナイロン６／６Ｔ共重合体、ナイロン６６／ＰＰ共重合体、ナイロン６６／ＰＰＳ共重合体〕及びそれらのＮ−アルコキシアルキル化物〔例えば、ナイロン６のメトキシメチル化物、ナイロン６／６１０共重合体のメトキシメチル化物、ナイロン６１２のメトキシメチル化物〕、ポリエステル系樹脂〔例えば、ポリブチレンテレフタレート（ＰＢＴ）、ポリエチレンテレフタレート（ＰＥＴ）、ポリエチレンイソフタレート（ＰＥＩ）、ＰＥＴ／ＰＥＩ共重合体、ポリアリレート（ＰＡＲ）、ポリブチレンナフタレート（ＰＢＮ）、液晶ポリエステル、ポリオキシアルキレンジイミドジ酸／ポリブチレンテレフタレート共重合体などの芳香族ポリエステル〕、ポリニトリル系樹脂〔例えば、ポリアクリロニトリル（ＰＡＮ）、ポリメタクリロニトリル、アクリロニトリル／スチレン共重合体（ＡＳ）、（メタ）アクリロニトリル／スチレン共重合体、（メタ）アクリロニトリル／スチレン／ブタジエン共重合体〕、ポリメタクリレート系樹脂〔例えば、ポリメタクリル酸メチル（ＰＭＭＡ）、ポリメタクリル酸エチル〕、ポリビニル系樹脂〔例えば、ポリ酢酸ビニル、ポリビニルアルコール（ＰＶＡ）、ビニルアルコール／エチレン共重合体（ＥＶＯＨ）、ポリ塩化ビニリデン（ＰＶＤＣ）、ポリ塩化ビニル（ＰＶＣ）、塩化ビニル／塩化ビニリデン共重合体、塩化ビニリデン／メチルアクリレート共重合体、塩化ビニリデン／アクリロニトリル共重合体（ＥＴＦＥ）〕、セルロース系樹脂〔例えば、酢酸セルロース、酢酸酪酸セルロース〕、フッ素系樹脂〔例えば、ポリフッ化ビニリデン（ＰＶＤＦ）、ポリフッ化ビニル（ＰＶＦ）、ポリクロルフルオロエチレン（ＰＣＴＦＥ）、テトラフロロエチレン／エチレン共重合体〕、イミド系樹脂〔例えば、芳香族ポリイミド（ＰＩ）〕等を用いることができる。
【００４１】
なかでも、ポリアミド系樹脂（上述の各種ナイロン）が物性面や加工性、取扱い性などの点で好ましい。即ち、ナイロンを含むフィルム１１は柔軟性に優れるため、成形時のフィルムの剥がれを効果的に抑制することができ、スプライス部Ｓに起因するタイヤ故障を抑制するには有利になる。
【００４２】
また、フィルム１１を構成することができる熱可塑性樹脂とエラストマーのブレンド物（熱可塑性エラストマー組成物）は、熱可塑性樹脂のマトリクス中にエラストマーが不連続相として分散した構造をとる。かかる構造をとることにより、熱可塑性樹脂と同等の成形加工性を得ることができる。熱可塑性エラストマー組成物を構成する熱可塑性樹脂については、熱可塑性樹脂を単独で用いる場合の同様に上述のものを使用でき、特にポリアミド系樹脂（上述の各種ナイロン）を好適に用いることができる。熱可塑性エラストマー組成物を構成するエラストマーとしては、例えば、ジエン系ゴム及びその水添物〔例えば、天然ゴム（ＮＲ）、イソプレンゴム（ＩＲ）、エポキシ化天然ゴム、スチレンブタジエンゴム（ＳＢＲ）、ブタジエンゴム（ＢＲ、高シスＢＲ及び低シスＢＲ）、ニトリルゴム（ＮＢＲ）、水素化ＮＢＲ、水素化ＳＢＲ〕、オレフィン系ゴム〔例えば、エチレンプロピレンゴム（ＥＰＤＭ、ＥＰＭ）、マレイン酸変性エチレンプロピレンゴム（Ｍ−ＥＰＭ）、ブチルゴム（ＩＩＲ）、イソブチレンと芳香族ビニルまたはジエン系モノマー共重合体、アクリルゴム（ＡＣＭ）、アイオノマー〕、含ハロゲンゴム〔例えば、Ｂｒ−ＩＩＲ、ＣＩ−ＩＩＲ、臭素化イソブチレン−ｐ−メチルスチレン共重合体（ＢＩＭＳ）、クロロプレンゴム（ＣＲ）、ヒドリンゴム（ＣＨＲ）、クロロスルホン化ポリエチレンゴム（ＣＳＭ）、塩素化ポリエチレンゴム（ＣＭ）、マレイン酸変性塩素化ポリエチレンゴム（Ｍ−ＣＭ）〕、シリコンゴム〔例えば、メチルビニルシリコンゴム、ジメチルシリコンゴム、メチルフェニルビニルシリコンゴム〕、含イオウゴム〔例えば、ポリスルフィドゴム〕、フッ素ゴム〔例えば、ビニリデンフルオライド系ゴム、含フッ素ビニルエーテル系ゴム、テトラフルオロエチレン−プロピレン系ゴム、含フッ素シリコン系ゴム、含フッ素ホスファゼン系ゴム〕、熱可塑性エラストマー〔例えば、スチレン系エラストマー、オレフィン系エラストマー、エステル系エラストマー、ウレタン系エラストマー、ボリアミド系エラストマー〕等を好ましく使用することができる。
【００４３】
特に、複数のエラストマーをブレンドするとき、そのうち５０重量％以上が、ハロゲン化ブチルゴムまたは臭素化イソブチレンパラメチルスチレン共重合ゴムまたは無水マレイン酸変性エチレンαオレフィン共重合ゴムであることが、ゴム体積率を増やして低温から高温に至るまで柔軟、高耐久化できる点で好ましい。また、熱可塑性エラストマー組成物中の熱可塑性樹脂の５０重量％以上が、ナイロン１１、ナイロン１２、ナイロン６、ナイロン６６、ナイロン６／６６共重合体、ナイロン６／１２共重合体、ナイロン６／１０共重合体、ナイロン４／６共重合体、ナイロン６／６６／１２共重合体、芳香族ナイロン、およびエチレン／ビニルアルコール共重合体のいずれかであることが耐久性の面で好ましい。
【００４４】
上述した特定の熱可塑性樹脂およびエラストマーを組合せて熱可塑性エラストマー組成物を調製する際に、両者の相溶性が不足するときは、第３成分として適当な相溶化剤を用いて相溶化させることができる。熱可塑性樹脂およびエラストマーのブレンド系に相溶化剤を混合することにより、熱可塑性樹脂とエラストマーとの界面張力が低下し、その結果、分散相を形成しているエラストマーの粒子径が微細になることから両成分の特性がより有効に発現されることになる。そのような相溶化剤としては、一般的に熱可塑性樹脂およびエラストマーの両方または片方の構造を有する共重合体、あるいは熱可塑性樹脂またはエラストマーと反応可能なエポキシ基、カルボニル基、ハロゲン基、アミノ基、オキサゾリン基、水酸基等を有した共重合体の構造をとるものとすることができる。これらはブレンドされる熱可塑性樹脂とエラストマーの種類によって選定すればよいが、通常使用されるものには、スチレン／エチレン・ブチレンブロック共重合体（ＳＥＢＳ）及びそのマレイン酸変性物、ＥＰＤＭ、ＥＰＭ、ＥＰＤＭ／スチレン又はＥＰＤＭ／アクリロニトリルグラフト共重合体及びそのマレイン酸変性物、スチレン／マレイン酸共重合体、反応性フェノキシン等を挙げることができる。かかる相溶化剤の配合量には特に限定されないが、好ましくは、ポリマー成分（熱可塑性樹脂とエラストマーとの合計）１００重量部に対して、０．５〜１０重量部がよい。
【００４５】
熱可塑性エラストマー組成物において、熱可塑性樹脂とエラストマーとの組成比は、特に限定されるものではない。例えば熱可塑性樹脂のマトリクス中にエラストマーが不連続相として均一に分散した構造をとるように、組成比を適宜決めればよい。熱可塑性樹脂とエラストマーとの組成比は、熱可塑性樹脂／エラストマーの重量比で、好ましくは９０／１０〜２０／８０、より好ましくは８０／２０〜３０／７０であるとよい。
【００４６】
本発明において、熱可塑性樹脂、または熱可塑性樹脂とエラストマーをブレンドした熱可塑性エラストマー組成物には、例えば、フィルム１１を構成することに必要な特性を損なわない範囲内で、上述した相溶化剤以外にも、他のポリマーを混合することができる。他のポリマーを混合する目的は、材料の成型加工性を良くするため、耐熱性向上のため、コストダウンのため等があり、これに用いられる材料としては、例えばポリエチレン（ＰＥ）、ポリプロピレン（ＰＰ）、ポリスチレン（ＰＳ）、ＡＢＳ、ＳＢＳ、ポリカーボネート（ＰＣ）等を例示することができる。また、一般的にポリマー配合物に配合される充填剤（炭酸カルシウム、酸化チタン、アルミナ等）、カーボンブラック、ホワイトカーボン等の補強剤、軟化剤、可塑剤、加工助剤、顔料、染料、老化防止剤等をフィルム２としての必要特性を損なわない限り、任意に配合することもできる。
【００４７】
また、熱可塑性樹脂とブレンドされるエラストマーは、熱可塑性樹脂との混合の際に、動的に加硫することもできる。動的に加硫する場合の加硫剤、加硫助剤、加硫条件（温度、時間）等は、添加するエラストマーの組成に応じて適宜決定すればよく、特に限定されるものではない。このように熱可塑性エラストマー組成物中のエラストマーが動的加硫をされていることは、得られる熱可塑性エラストマー組成物が加硫エラストマーを含んだものとなるので、外部からの変形に対して抵抗力（弾性）があり、本発明の効果を大きくできることになり好ましい。
【００４８】
ゴムシートを構成するゴム組成物の種類は特に限定されないが、隣接するタイヤ構成部材との接着性を確保するために、ジエン系ゴムを用いることが好ましい。ジエン系ゴムとしては、天然ゴム、ブタジエンゴム、スチレンブタジエンゴム等の空気入りタイヤにおいて一般的に用いられるものを使用することができる。
【００４９】
上述の方法で製造された空気入りタイヤは、上記製造方法が適用されたタイヤ構成部材の層（例えば、インナーライナー層）を除いて、一般的な構造を有する。即ち、本発明の方法で製造された空気入りタイヤＴは、図５に示すように、タイヤ周方向に延在して環状をなすトレッド部１と、このトレッド部１の両側に配置された一対のサイドウォール部２と、サイドウォール部２のタイヤ径方向内側に配置された一対のビード部３とを備える。尚、図５において、符号ＣＬはタイヤ赤道を示す。
【００５０】
左右一対のビード部３間にはカーカス層４が装架されている。このカーカス層４は、タイヤ径方向に延びる複数本の補強コードを含み、各ビード部３に配置されたビードコア５の廻りに車両内側から外側に折り返されている。また、ビードコア５の外周上にはビードフィラー６が配置され、このビードフィラー６がカーカス層４の本体部と折り返し部とにより包み込まれている。一方、トレッド部１におけるカーカス層４の外周側には複数層（図５では２層）のベルト層７，８が埋設されている。各ベルト層７，８は、タイヤ周方向に対して傾斜する複数本の補強コードを含み、かつ層間で補強コードが互いに交差するように配置されている。これらベルト層７，８において、補強コードのタイヤ周方向に対する傾斜角度は例えば１０°〜４０°の範囲に設定されている。更に、ベルト層７，８の外周側にはベルト補強層９が設けられている。ベルト補強層９は、タイヤ周方向に配向する有機繊維コードを含む。ベルト補強層９において、有機繊維コードはタイヤ周方向に対する角度が例えば０°〜５°に設定されている。タイヤ内面には上述の方法で製造されたインナーライナー層２０を備える。このインナーライナー層２０はその材質（フィルム１１）によって空気透過防止性能を有し、タイヤ内に充填された空気がタイヤ外に透過することを防いでいる。
【００５１】
このタイヤの赤道線断面では、図２に示すように、上述の方法で製造されたタイヤ構成部材の層（インナーライナー層２０）は、熱可塑性樹脂または熱可塑性樹脂とエラストマーとの混合物を含む熱可塑性エラストマー組成物を主成分とするフィルム１１と、このフィルム１１のタイヤ内周側に積層された内側ゴムシート１２と、このフィルム１１のタイヤ外周側（カーカス層４側）に積層された外側ゴムシート１３とからなる３層構造の積層体の両端部が重ね合わせられて接合された構造を有する。そして、両端部が接合された部位（スプライス部Ｓ）では、タイヤ内周側に位置する積層体１０の端部１０Ａ（上述の巻き始め端１０Ａに対応）中のフィルム１１の先端１１Ａがタイヤ外周側に位置する積層体１０の端部１０Ｂ（上述の巻き終わり端１０Ｂに対応）の内側ゴムシート１２の内表面に当接し、且つ、タイヤ内周側に位置する積層体１０の端部１０Ａ（巻き始め端１０Ａ）中のフィルム１１がタイヤ内周側に位置する積層体１０の端部１０Ａ（巻き始め端１０Ａ）中の内側ゴムシート１２に覆われている。
【００５２】
尚、図２の例では、製造時に、巻き終わり端１０Ｂにおいても上述の端部構造を採用しており、両端部が接合された部位（スプライス部Ｓ）では、タイヤ外周側に位置する積層体１０の端部１０Ｂ（上述の巻き始終わり端１０Ｂに対応）中のフィルム１１の先端１１Ｂがタイヤ内周側に位置する積層体１０の端部１０Ａ（上述の巻き始め端１０Ａに対応）の外側ゴムシート１３の外表面に当接し、且つ、タイヤ外周側に位置する積層体１０の端部１０Ｂ（巻き終わり端１０Ｂ）中のフィルム１１がタイヤ外周側に位置する積層体１０の端部１０Ｂ（巻き終わり端１０Ｂ）中の外側ゴムシート１３に覆われている。
【００５３】
このように、本発明の製造方法によって製造された空気入りタイヤは、積層体１０からなるタイヤ構成部材（インナーライナー層２０）が上述の構造を有するため、剥離等の基点となるフィルム１１の端部１１Ａ（巻き終わり端１０Ｂにおいても上述の端部構造を採用した場合は端部１１Ａおよび端部１１Ｂ）がゴムシート１２，１３に覆われて露出せず、スプライス部Ｓに起因するタイヤ故障を抑制することができる。
【実施例】
【００５４】
表１に示す組成の熱可塑性エラストマー組成物からなるフィルムの両面に、表２に示す組成のゴム組成物からなるゴムシートを積層して構成された３層構造の積層体をインナーライナーとして用いた空気入りタイヤを製造するにあって、表３に示すようにフィルムの厚さ、内側ゴムシートの厚さ、外側ゴムシートの厚さ、積層体の端部構造、巻き始め端の角度、巻き終わり端の角度、巻き始め端における外側ゴムシートの外表面と巻き終わり端における内側ゴムシートの内表面とが当接する部分の長さＬ、端面の形成方法を異ならせた比較例１〜２、実施例１〜１０の１２種類の空気入りタイヤを各５０本ずつ成形し、スプライス部の状態（各層の浮きやシワの有無）を評価し、その結果を表３に合わせて示した。評価結果は、スプライス部の状態が悪いもの（各層の浮きやシワが生じたタイヤ）の本数により５段階で評価した（状態が悪いものが０〜２本の場合を「５」、３〜５本の場合を「４」、６〜１０本の場合を「３」、１１〜２０本の場合を「２」、２１〜５０本の場合を「１」とした）。
【００５５】
尚、巻き始め端の角度については、内側ゴムシートの端点を頂点として積層体の端面がドラム表面に垂直な線よりも積層体の巻き付け方向側に傾斜している場合を正の値、積層体の端面がドラム表面に垂直な線よりも積層体の巻き付け方向の逆側に傾斜している場合を負の値で示した。また、巻き終わり端の角度については、内側ゴムシートの端点を頂点として積層体の端面がドラム表面に垂直な線よりも積層体の巻き付け方向側に傾斜している場合を正の値、積層体の端面がドラム表面に垂直な線よりも積層体の巻き付け方向の逆側に傾斜している場合を負の値で示した。
【００５６】
表３の「積層体の端部構造」の欄は、積層体の端面が傾斜面である場合を「傾斜面」、積層体の端面が階段状である場合を「階段状」、積層体の端面がドラムに垂直である場合を「垂直」と示し、対応する図面がある場合はその番号を併記した。表３の「端面の形成方法」の欄は、積層体の端面が傾斜面である場合の傾斜面の形成方法を示しており、切断刃で切断した場合を「切断刃」と示し、その切断刃の温度を併記した。尚、実施例２では、フィルム、内側ゴムシート、および外側ゴムシートの各層の端部を予め垂直に切断しておいた後、各層をずらして貼り合せて階段状の端部を形成しているため、表３の「端面の形成方法」の欄は空欄とした。
【００５７】
【表１】
2018122497.tif 000003
【００５８】
表１において使用した原材料の種類を下記に示す。
・Ｂｒ−ＩＰＭＳ：臭素化イソブチレン‐ｐ‐メチルスチレン共重合体、エクソンモービルケミカル社製  Ｅｘｘｐｒｏ  ３０３５
・変性ＥＥＡ：無水マレイン酸変性エチレン‐エチルアクリレート共重合体、三井・デュポンポリケミカル社製  ＨＰＲ‐ＡＲ２０１
・Ｎ６／６６：ナイロン６／６６共重合体、宇部興産社製  ＵＢＥウベナイロン５０３３Ｂ
・酸化亜鉛：正同化学工業社製、亜鉛華３号
・ステアリン酸：千葉脂肪酸社製  工業用ステアリン酸
・ステアリン酸亜鉛：日油社製  ステアリン酸亜鉛
【００５９】
【表２】
2018122497.tif 000004
【００６０】
表２において使用した原材料の種類を下記に示す。
・ＳＢＲ：スチレンブタジエンゴム、日本ゼオン社製  Ｎｉｐｏｌ  １５０２
・ＮＲ：天然ゴム、ＳＩＲ‐２０
・ＣＢ：カーボンブラック、東海カーボン社製  シーストＶ
・ステアリン酸：千葉脂肪酸社製  工業用ステアリン酸
・アロマオイル：昭和シェル石油社製  デソレックス３号
・酸化亜鉛：正同化学工業社製、亜鉛華３号
・変性レゾルシン・ホルムアルデヒド縮合体：田岡化学工業社製  スミカノール６２０
・メチレンドナー：変性エーテル化メチロールメラミン、田岡化学工業社製  スミカノール５０７ＡＰ
・硫黄：軽井沢精錬所社製  ５％油展処理硫黄
・加硫促進剤：ジ‐２‐ベンゾチアゾリルジスルフィド、大内新興化学工業社製  ノクセラーＤＭ
【００６１】
【表３】
2018122497.tif 000005
【００６２】
表３から明らかなように、適切な層厚、端部構造を採用した実施例１〜１０の空気入りタイヤでは、スプライス部における各層の浮きや皺を防止することができた。一方、比較例１，２では、剥がれの基点となるフィルムの端部をゴムシートで覆うことができず、スプライス部において浮きが生じた。
【符号の説明】
【００６３】
１  トレッド部
２  サイドウォール部
３  ビード部
４  カーカス層
５  ビードコア
６  ビードフィラー
７，８  ベルト層
９  ベルト補強層
１０  インナーライナー層（積層体）
１０Ａ  巻き始め端
１０Ｂ  巻き終わり端
１１  フィルム
１２  内側ゴムシート
１３  外側ゴムシート
ＣＬ  タイヤ赤道
【図１】
2018122497.tif 000006
【図２】
2018122497.tif 000007
【図３】
2018122497.tif 000008
【図４】
2018122497.tif 000009
【図５】
2018122497.tif 000010